(57)【要約】本発明の異形断面コイルばねは、異形断面を有するコイル素線をばね形状にコイリングしてから、ショットピーニング処理を含む疲労強度改善処理を施してなり、該異形断面コイルばねの縦断面輪郭線のコイル内周側部分は、極座標系及び直交座標系において、下記（１）式及び（２）式で表されることを特徴とする。    ｘ＝（ＬＲ−Δｂ）ｃｏｓｎｘｒθ＋Δｂ              …（１）    ｙ＝ＳＲｓｉｎｎｙｒθ                              …（２）  （ただし、（１）式及び（２）式において、θは極座標系の偏角であり、かつ、０°≦θ＜９０°、２７０°≦θ＜３６０°、０．７≦ｎｘｒ≦０．９、０．８≦ｎｙｒ≦１．０、０．１ＳＲ≦Δｂ≦０．３ＳＲである。）本発明によれば、コイル素線の断面周方向に沿ってより均等且つ高い疲労強度を有する異形断面コイルばねを提供することができる。
2009136514.tif 000002
【特許請求の範囲】
【請求項１】
異形断面を有するコイル素線をばね形状にコイリングしてから、ショットピーニング処理を含む疲労強度改善処理を施してなる異形断面コイルばねであって、
極と、該極からコイル中心軸に向かってコイル半径方向に延びる始線とを有する極座標系において、前記コイル素線のコイル軸方向に沿う縦断面輪郭線は、前記極を中心とするとともに前記コイル半径方向を長径方向とする略楕円形をなし、かつ、前記縦断面輪郭線の長径側最大径を２ＬＲ、前記縦断面輪郭線の短径側最大径を２ＳＲ、前記長径方向における中心オフセット係数をΔｂとするとともに、前記極を原点、前記始線をｘ軸の正の部分とする直交座標系において、内側ｘ軸係数をｎｘｒ、内側ｙ軸係数をｎｙｒとしたとき、
前記縦断面輪郭線のコイル内周側部分が下記（１）式及び（２）式で表されることを特徴とする異形断面コイルばね。
ｘ＝（ＬＲ−Δｂ）ｃｏｓｎｘｒθ＋Δｂ              …（１）
ｙ＝ＳＲｓｉｎｎｙｒθ                              …（２）
（ただし、前記（１）式及び（２）式において、θは前記極座標系の偏角であり、かつ、０°≦θ＜９０°、２７０°≦θ＜３６０°、０．７≦ｎｘｒ≦０．９、０．８≦ｎｙｒ≦１．０、０．１ＳＲ≦Δｂ≦０．３ＳＲである。）
【請求項２】
前記直交座標系において、外側ｘ軸係数をｎｘｌ、外側ｙ軸 係数をｎｙｌとしたとき、
前記縦断面輪郭線のコイル外周側部分が下記（３）式及び（４）式で表される請求の範囲第１項に記載の異形断面コイルばね。
ｘ＝−｛（ＬＲ−Δｂ）｜ｃｏｓｎｘｌθ｜−Δｂ｝        …（３）
ｙ＝ＳＲｓｉｎｎｙｌθ                                  …（４）
（ただし、前記（３）式及び（４）式において、９０°≦θ＜２７０°、０．８≦ｎｘｌ≦１．６、０．３≦ｎｙｌ≦０．６であり、Δｂは前記（１）式及び（２）式におけるΔｂの値に等しい。）
【請求項３】
前記縦断面輪郭線が、少なくとも１０°≦θ≦７０°及び２９０°≦θ≦３５０°の前記偏角の範囲において、等疲労強度  断面線又は等疲労強度近似断面線となっている請求の範囲第１項又は第２項に記載の異形断面コイルばね。
【請求項４】
コイルの重心径をＤ、コイルの丸線換算径をｄとしたとき、
ばね指数（Ｄ／ｄ）が３．０〜６．０である請求の範囲第１項ないし第３項のいずれか１項に記載の異形断面コイルばね。
【請求項５】
自動車用マニュアルトランスミッションの クラッチダンパー又はオートマチックトランスミッションロックアップダンパーに使用される請求の範囲第１項ないし第４項のいずれか１項に記載の異形断面コイルばね。
【発明の詳細な説明】
【技術分野】
【０００１】
本発明は異形断面コイルばねに関し、詳しくは異形断面のコイル素線をコイリングしてから疲労強度改善処理を施してなる異形断面コイルばねに関する。
【背景技術】
【０００２】
一般に、コイルばねは断面が円形のコイル素線によって作られる。この種のコイルばねにコイル軸方向の荷重が作用すると、コイル素線の断面周上に発生する表面応力はコイルの外周側よりも内周側で大きくなる。このコイル素線の断面周上に発生する表面応力は、コイル素線が湾曲している影響（ねじり力）に加えて剪断力の影響を受けて発生するからである。このため、この種のコイルばねでは、表面応力の高くなるコイル内周側で、折損の原因となるクラックが発生しやすい。【０００３】
そこで、コイル軸方向の荷重が作用したときに発生する、コイル素線の断面周上における表面応力の偏りをできるだけ少なくするために、コイル素線の断面を卵形に近い異形断面とした異形断面コイルばねが知られている（例えば、特開昭５９−１９０５２８号公報を参照）。【０００４】
この異形断面コイルばねは、図８に示されるように、コイル素線８０のコイル軸方向に沿う縦  断面において、コイル内周側に卵形部８１を有し、コイル外周側に扁平部８２を有している。すなわち、コイル素線８０の縦断面輪郭線が曲線部分（Ｃ−Ｂ−Ａ−Ｅ−Ｄ）と直線部分（Ｃ−Ｄ）とにより構成されている。なお、コイル素線８０の縦断面輪郭線のうち最もコイル中心軸に近い部位が、異形断面コイルばねの最内側端Ａとされる。また、
本明細書において、「コイル内周側」とは、特に断らない限り、コイル素線のコイル軸方向に沿う縦断面におけるコイル内周側（コイルばねの中心側）のことであり、「コイル内周側」とは、特に断らない限り、コイル素線のコイル軸方向に沿う縦断面におけるコイル内周側（コイルばねの中心側）のことであり、
この異形断面コイルばねでは、コイルばねの最外側部に扁平部８２を設けることで、軸方向荷重が作用したときの応力分担をコイル外周側で大きくすることができ、その結果軸方向荷重が作用したときの表面応力をコイル素線８０の断面周上において均等化できると、記載されている。
【発明の開示】
【０００５】
ところで、コイルばね（異形断面ばねを含む）は、一般に、疲労強度を向上させる為にショットピーニング処理等の疲労強度改善処理が施される。しかし、コイルばねには、その立体的構造（コイル素線の重なり具合など）により、  ショットピーニング処理しやすい部位（例えば、図８に示す最内側端Ａ付近）と処理し難い部位（例えば、図８に示す最内側端ＡからＢ端又はＥ端に向かう途中の部位からＢ端又はＥ端付近）が存在する。このため、ショットピーニング処理等によるコイルばねの疲労強度改善度合は、コイル素線の断面周方向に同等とはなり得ない。
【０００６】
一般のコイルばねに対して、ショットピーニング等の疲労強度 改善処理を施した場合の、コイル内周側（Ａ端からＢ端付近まで）における疲労強度割合の分布を図９に示す。なお、図９では、極座標系において、偏角θが０°となる位置（Ａ端）がコイルの中心軸に一番近い位置である。また、Ｂ端は偏角θが９０°となる位置にあり、Ｅ端は偏角θが２７０°となる位置にある。なお、疲労強度割合とは、偏角θが０°である位置（Ａ端）の疲労強度を１．０（１００％）とした場合の、偏角が各角度である位置の疲労強度の割合である。
【０００７】
また、図９から理解できるように、一般のコイルばねに疲労強度改善 処理を施した場合、疲労強度割合は、コイルばねのＡ側（最内側端）からＢ端（或はＥ端）側に向かって低下する。つまり、コイル素線の断面周方向において、コイル中心軸に一番近い部位（Ａ端側、０°付近）から断面周方向に沿って、Ｂ端或いはＥ端に向かうほど、ショットピーニング処理の難易度が増すことに連れて疲労強度の改善度合が低下する。このことは、従来の異形断面コイルばねでも同様である。
【０００８】
ところが、従来の異形断面コイルばねにおいては、コイル素線８０の縦断面輪郭線（断面形状）を所定の異形状にすることで、軸方向荷重が作用したときの表面応力分布の偏りを改善しようとしているが、ショットピーニング処理等の疲労  強度改善処理後の疲労強度までは考慮していない。このため、従来の異形断面コイルばねにおける等応力設計断面輪郭線は、等疲労強度断面線とはなり得ない。つまり、コイル素線８０の断面周方向において、コイル内周側に疲労強度の低い部位が存在する。
【０００９】
また、従来の異形断面コイルは、少ない作画パラメータ数でコイル素線８０の縦断面輪郭線を設計している。作画パラメータ数が少ないと、縦断面輪郭線を細かく調整しつつ設計することができない。このため、従来の異形断面コイルでは、疲労強度改善処理による疲労強度改善度合の周方向分布を考慮した上で、縦断面輪郭線を細かく調整しようとしても、それに十分に対応することができない。
【００１０】
本発明は上記した実情に鑑みてなされたものであり、コイル素線の断面周方向に沿ってより均等且つ高い疲労強度を有する異形断面コイルばねを提供することを課題とする。
【００１１】
本発明者は、縦断面輪郭線を細かく調整しつつ 設計することを可能とするために、新たに断面パラメータを細分化した縦断面輪郭線の式を創作した。また、疲労強度改善処理が表面応力分布に及ぼす影響を調べ、コイル素線の断面周方向における疲労強度改善度合の分布を実験等により求めた。そして、コイル素線の断面周方向における疲労強度改善度合の分布を加味しつつ、前記縦断面輪郭線の新たな式におけるパラメータ値を有限要素法（ＦＥＭ）で検討、算出して、等疲労強度断面線に近づくようにコイル素線の縦断面輪郭線を設計し、本発明を完成した。さらに、縦断面輪郭線のうちコイル外周側の形状は、コイル内周側の表面応力分布にさほど影響を与えないことを確認した。
【００１２】
（１）こうして完成した本発明の異形断面コイルばねは、異形断面を有するコイル素線をばね形状にコイリングしてから、ショットピーニング処理を含む疲労強度改善処理を施してなる異形断面コイルばねであって、極と、該極からコイル中心軸に向かってコイル半径方向に延びる始線とを有する極座標系において、前記コイル素線のコイル軸方向に沿う縦断面輪郭線は、前記極を中心とするとともに前記コイル半径方向を長径方向とする略楕円形をなし、かつ、前記縦断面輪郭線の長径側最大径を２ＬＲ、前記縦断面輪郭線の短径側最大径を２ＳＲ、前記長径方向における中心オフセット係数をΔｂとするとともに、前記極を原点、前記始線をｘ軸の正の部分とする直交座標系において、内側ｘ軸係数をｎｘｒ、内側ｙ軸係数をｎｙｒとしたとき、前記縦断面輪郭線のコイル内周側部分が下記（１）式及び（２）式で表されることを特徴とする。
ｘ＝（ＬＲ−Δｂ）ｃｏｓｎｘｒθ＋Δｂ              …（１）
ｙ＝ＳＲｓｉｎｎｙｒθ                              …（２）
（ただし、前記（１）式及び（２）式において、θは前記極座標系の偏角であり、かつ、０°≦θ＜９０°、２７０°≦θ＜３６０°、０．７≦ｎｘｒ≦０．９、０．８≦ｎｙｒ≦１．０、０．１ＳＲ≦Δｂ≦０．３ＳＲである。）
【００１３】
ここで、前記コイル軸方向とは異形断面コイルばねの 中心軸方向のことである。また、前記コイル半径方向とは異形断面コイルばねの中心軸方向と垂直な方向のことである。
【００１４】
前記略楕円形とは、幾何学的に定義される楕円形ではなく、楕円形に近似した形状をいう。この略楕円形の輪郭線は、所定の式に基づいて決定され、曲線部のみからなるもの及び曲線部と直線部とからなるものの双方を含む。
【００１５】
本発明の異形断面コイルばねでは、コイル素線の縦断面輪郭線のコイル内周側部分が前記（１）式及び（２）式で表される。すなわち、本発明の異形断面コイルばねでは、縦断面輪郭線のコイル内周側部分を設計するために、中心オフセット係数Δｂ、内側ｘ軸係数ｎｘｒ及び内側ｙ軸係数ｎｙｒという３つのパラメータを含む新たな式が用いられる。これにより、縦断面輪郭線のコイル内周側部分を細かく調整しつつ設計することが可能となる。
【００１６】
また、前記（１）式及び（２）式における中心オフセット係数Δｂ、内側ｘ軸係数ｎｘｒ及び内側ｙ軸係数ｎｙｒの３つのパラメータの範囲は、ショットピーニング処理を含む疲労強度改善処理が表面応力分布に及ぼす影響を考慮して、コイル内周側部分の断面周方向において疲労強度がより均等且つ高くなるように設定されている。
【００１７】
したがって、本発明の異形断面コイルばねは、コイル素線の断面周方向のうちでコイル内周側部分において、より均等且つ高い疲労強度を有する。
（２）前記直交座標系において、外側ｘ軸係数をｎｘｌ、外側ｙ軸係数をｎｙｌとしたとき、前記縦断面輪郭線のコイル外周側部分が下記（３）式及び（４）式で表されることが好ましい。
ｘ＝−｛（ＬＲ−Δｂ）｜ｃｏｓｎｘｌθ｜−Δｂ｝        …（３）
ｙ＝ＳＲｓｉｎｎｙｌθ                                  …（４）
（ただし、前記（３）式及び（４）式において、９０°≦θ＜２７０°、０．８≦ｎｘｌ≦１．６、０．３≦ｎｙｌ≦０．６であり、Δｂは前記（１）式及び（２）式におけるΔｂの値に等しい。）
【００１８】
この構成によると、コイル素線の断面輪郭線のコイル外周側 部分が前記（３）式及び（４）式で表される。すなわち、縦断面輪郭線のコイル外周側部分を設計するために、中心オフセット係数Δｂ、外側ｘ軸係数ｎｘｌ及び外側ｙ軸 係数ｎｙｌという３つのパラメータを含む新たな式が用いられる。これにより、縦断面輪郭線のコイル外周側部分を細かく調整しつつ設計することが可能となる。
【００１９】
また、前述のとおり、コイル素線の縦断面輪郭線のうちコイル 外周側の形状は、コイル内周側の表面応力分布にさほど影響を与えないことが、本発明者の実験等により判明している。そこで、前記（３）式及び（４）式における中心オフセット係数Δｂ、外側ｘ軸係数ｎｘｌ及び外側ｙ軸係数ｎｙｌの３つのパラメータの範囲は、縦断面輪郭線のうちコイル外周側の部分が直線又は直線に近い線を一部に含むように設定されている。すなわち、縦断面輪郭線のコイル外周側部分が前記（３）式及び（４）式で表されるコイル素線は、コイル外周側に平坦面又はほぼ平らな面を有する。これにより、縦断面輪郭線の形状がコイル内周側とコイル外周側とで異なるコイル素線となる。このため、このコイル素線をコイルばね形状にコイリングする際に、コイル素線の「コイル内周側になる」側と「コイル外周側になる」側とを簡単に識別することができ、その作業効率が向上するとともに、高い疲労強度を持つ異形断面コイルばねを確実に製造することができる。
【００２０】
さらに、前記（３）式及び（４）式における中心オフセット係数Δｂ、外側ｘ軸係数ｎｘｌ及び外側ｙ軸係数ｎｙｌの３つのパラメータの範囲は、コイル外周側部分の断面周方向において疲労強度がより均等且つ高くなるようにも設定されている。このため、この 異形断面コイルばねは、コイル素線の断面周方向の全体において、より均等且つ高い疲労強度を有する。
【００２１】
（３）前記縦断面輪郭線が、少なくとも１０°≦θ≦７０°及び２９０°≦θ≦３５０°の前記偏角の範囲において、等疲労強度断面線又は等疲労強度近似断面線となっていることが好ましい。
【００２２】
ここで、前記等疲労強度近似断面線とは、疲労強度がある一定の許容範囲（平均値から±１０％）内に維持された断面線である。
【００２３】
（４）本発明の異形断面コイルばねにおいて、コイルの重心径をＤ、コイルの丸線換算径をｄとしたとき、ばね指数（Ｄ／ｄ）が３．０〜６．０であることが好ましい。
【００２４】
（５）本発明の異形断面コイルばねは、自動車用 マニュアルトランスミッションのクラッチダンパー又はオートマチックトランスミッションロックアップダンパーに使用されることが好ましい。
【図面の簡単な説明】
【００２５】
【図１】図１は、実施例に係る異形断面コイルばねの縦断面輪郭線を極座標系で示したものである。
【図２】図２は、従来の疲労強度改善処理実施後の異形断面コイルばねの表面応力を加味した疲労強度割合の分布及び本実施形態の疲労強度改善処理実施後の異形断面コイルばねの表面応力を加味した疲労強度割合の分布を比較したものである。
【図３】図３は、実施例に係る異形断面コイルばねの縦断面輪郭線の調整可能な領域を示すものである。
【図４】図４は、実施例に係る異形断面コイルばねのコイル素線の縦断面輪郭線のコイル内周側部分の表面応力分布を示すものである。
【図５】図５は、比較例に係る異形断面コイルばねの縦断面輪郭線のコイル内周側部分の表面応力分布を示すものである。
【図６】図６は、実施例及び比較例に係る異形断面コイルばねの中心オフセット係数Δｂが異形断面コイルばねの内周側の表面応力分布に及ぼす影響を示すものである。
【図７】図７は、実施例に係る異形断面コイルばねの外側ｘ軸係数ｎｘｌ、外側ｙ軸係数ｎｙｌが異形断面コイルばねの内周側の表面応力分布に及ぼす影響を示すものである。
【図８】図８は、従来の「異形断面」コイルばねの縦断面を示すものである。
【図９】図９は、一般のコイルばねに疲労強度改善 処理を実施した後のコイルばねの疲労強度割合の分布を示すものである。
【発明を実施するための最良の形態】
【００２６】
本実施形態の異形断面コイルばねは、コイル素線をばね形状にコイリングしてなるものである。更に、コイリング形成された異形断面コイルばねに対して疲労強度改善処理が行われる。なお、疲労強度改善処理は少なくともショットピーニング処理を含み、その他の処理工程を有するものである。【００２７】
また、本実施形態の異形断面コイルばねのコイル素線は異形断面である。具体的には、図１に示すように、本実施形態の異形断面コイルばねのコイル素線１の縦断面輪郭線１０は、極Ｏと、極Ｏからコイル中心軸に向かってコイル半径方向に延びる始線ＯＸとを有する極座標系において、極Ｏを中心とするとともにコイル半径方向を長径方向とする略楕円形をなす。なお、図１は、本実施形態の異形断面コイルばねのコイル素線１のコイル軸方向に沿う縦断面輪郭線１０を示すものである。【００２８】
また、コイル素線１の縦断面輪郭線１０は内周側部分１０１と外周側部分１０２とを備え、外周側部分１０２は、さらに、二つの曲線部分１０２１と、その間に形成されたほぼ直線の直線部分１０２２とを備える。【００２９】
前記極座標系において、縦断面輪郭線１０の長径側最大径を２ＬＲ、縦断面輪郭線１０の短径側最大径を２ＳＲ、長径方向における中心オフセット係数をΔｂとするとともに、極Ｏを原点、始線ＯＸをｘ軸の正の部分とする直交座標系において、 内側ｘ軸係数をｎｘｒ、内側ｙ軸係数をｎｙｒとしたとき、本実施形態の異形断面コイルばねのコイル素線１の縦断面輪郭線１０のコイル内周側部分１０１が前記（１）式及び（２）式で表される。【００３０】
ここで、本実施形態の異形断面コイルばねは、前記（１）式及び（２）式において、０°≦θ＜９０°、２７０°≦θ＜３６０°、０．７≦ｎｘｒ≦０．９、０．８≦ｎｙｒ≦１．０、０．１ＳＲ≦Δｂ≦０．３ＳＲとされている。【００３１】
内側ｘ軸係数ｎｘｒ、内側ｙ軸係数ｎｙｒ及び中心オフセット係数Δｂを上記範囲とすることにより、ショットピーニング処理を含む疲労強度改善処理が表面応力分布に及ぼす影響が考慮され、コイル内周側部分１０１の断面周方向において  疲労強度がより均等且つ高くなるように設定できる。また、０．７≦ｎｘｒ≦０．８５、０．９≦ｎｙｒ≦１．０、０．１５ＳＲ≦Δｂ≦０．２５ＳＲであることは、より好ましい。【００３２】
また、外側ｘ軸係数をｎｘｌ、外側ｙ軸係数をｎｙｌとしたとき、本実施形態の異形断面コイルばねのコイル素線１の縦断面輪郭線１０のコイル外周側部分１０２は前記（３）式及び（４）式で表される。【００３３】
ここで、本実施形態の異形断面コイルばねは、前記（３）式及び（４）式において、９０°≦θ＜２７０°、０．８≦ｎｘｌ≦１．６、０．３≦ｎｙｌ≦０．６とされ、Δｂは前記（１）式及び（２）式におけるΔｂの値に同等とされている。【００３４】
外側ｘ軸係数ｎｘｌ、外側ｙ軸係数ｎｙｌを上記範囲とすることにより、コイル外周側部分１０２の断面周方向において疲労強度がより均等かつ高くなるように設定できる。【００３５】
このように、ｎｘｒ、ｎｙｒ、ｎｘｌ、ｎｙｌ、Δｂの５つのパラメータを上記所定範囲に設定することにより、本実施形態の異形断面コイルばねは、コイル素線１の縦断面輪郭線１０の周方向の全体において、より均等且つ高い疲労強度を有することができる。つまり、コイル素線１の縦断面輪郭線（断面形状）１０を細かく調整することで、表面応力に対する疲労強度改善処理の悪影響を軽減することができ、結果的に、図２に示すように、本 実施形態の異形断面コイルばね（実線で示す）のコイル素線１の断面周方向に沿って、より均等かつ高い疲労強度を持つ異形断面コイルばねが実現できる。図２は、本実施形態の異形断面コイルばね（実線で示す）及び従来の異形断面コイルばね（点線で示す）について、表面応力を加味した疲労強度割合を比較したものである。なお、「表面応力を加味した疲労強度割合」における「表面応力を加味した」とは、断面周方向の応力の変化を加味したことを意味し、ここでの「表面応力」は表面に生じる剪断応力を意味する。【００３６】
図２に示すように、従来品（点線で示す）では、コイル素線の 縦断面輪郭線の周上において、表面応力を加味した疲労強度割合は、偏角θが１０°〜７０°の間で、４０°付近を底とする谷状になっている。
一方、図９にも示したように、一般のコイルばねでは、ショット  ピーニング等の疲労強度改善処理を実施した場合、コイル素線のコイル内周側における疲労強度割合は、偏角θが約１０°以上になると減少し、特に偏角θが１０°から４５°付近の間では、疲労強度割合が急激に減少している。この結果、図２に示すように、従来の異形断面コイルばねでは、表面応力を加味した疲労強度割合の低下は、偏角θが１０°付近から６０°付近までの部分に集中しやすく、特に偏角θが１０°付近から４５°までの範囲には急激な低下傾向が見られる（図２に点線で示す）。【００３７】
これに対して、本実施形態の異形断面コイルばね（ 実線で示す）は、コイル素線１の断面周方向全体、特に内周側部分１０１（０°≦θ＜９０°、２７０°≦θ＜３６０°も同様）において、周方向により均等な、表面応力を加味した疲労強度割合が得られている。よって、本実施形態の異形断面コイルばねは、より均等かつ高い疲労強度を有している。【００３８】
また、上記５つのパラメータを用いることにより、本実施形態の異形断面コイルばねでは、コイル素線１の縦断面輪郭線１０を表面応力分布がより均等にかつ高くなるように自由に設定することができる（図３に示す）。図３は、上記５つのパラメータを所定範囲に設定することにより、本実施形態の異形断面コイルばねのコイル素線１の縦断面輪郭線１０（断面形状）の調整可能な領域の一例を示す。【００３９】
具体的には、図３に示すように、本実施形態の異形断面コイルばねでは、内側ｘ軸係数ｎｘｒ、内側ｙ軸係数ｘｙｒ及び中心オフセット係数Δｂを所定範囲に設定することにより、コイル素線１の縦断面輪郭線１０の内周側部分１０１においてより均等かつ高い疲労強度を維持することができ、また、外側ｘ軸係数ｎｘｌ、外側ｙ軸係数ｎｙｌを所定範囲に設定することにより、縦断面輪郭線１０の外周側部分１０２の直線部分１０２２の長さ等を自由に調整することができる。【００４０】
また、本実施形態の異形断面コイルばねのコイル素線１は、外側ｘ軸係数ｎｘｌ、外側ｙ軸係数ｎｙｌを上記範囲に調整することで、コイル外周側に平坦面又はほぼ平らな面を有する。これにより、縦断面輪郭線１０の形状がコイル内周側とコイル外周側とで異なるコイル素線１となるため、このコイル素線１を異形断面コイルばね形状にコイリングする際に、コイル素線１の「コイル内周側になる」側と「コイル外周側になる」側とを簡単に識別することができ、その作業効率が向上するとともに、高い疲労強度を持つ異形断面コイルばねを確実に製造することができる。【００４１】
また、本実施形態の異形断面コイルばねのコイルの重心径をＤとし、コイルの丸線換算径をｄとしたとき、ばね指数（Ｄ／ｄ）を３．０〜６．０とすることができる。なお、重心径とは、異形断面の重心位置におけるコイル径のことである。また、丸線換算径とは、異形断面の断面積と断面積が同一の真円線の直径のことである。【００４２】
ここで、ばね指数（Ｄ／ｄ）が３．０以下である場合には、加工上の問題で成形が難しく、また、ばね指数（Ｄ／ｄ）が６．０以上である場合には、異形線による表面応力分散効果が薄れ、また、疲労強度の低下割合が図９に示す程ではなくなる。【００４３】
本実施形態の異形断面コイルばねは、例えば、 以下の４つのステップにより製造することができる。まず、異形断面コイルばねの基本形状を予め設定する。そして、疲労強度改善処理が表面応力分布に及ぼす影響を調べる為に、コイル素線の断面周方向における疲労強度改善度合の分布を実験などにより求める。次に、疲労強度改善度合の分布の実験データから上記各パラメータ値が所定範囲内となるように検討、算出し、等疲労強度断面線に近づくようにコイル素線の縦断面輪郭線を設計する。最終的に設計された縦断面輪郭線（断面形状）のコイル素線を用いてコイリング加工し、更に疲労強度改善処理を行うことにより異形断面コイルばねを製造する。【００４４】
以下、本実施形態の異形断面コイルばねの製造 方法における上記の４つのステップをより具体的に説明する。【００４５】
まず、異形断面コイルばねを製造するには、異形断面コイルばねの基本形状が必要なため、予めその基本形状を決定する。【００４６】
そして、コイル素線１（断面形状を問わない）を前記基本形状にコイリング加工して、実験用コイルばねとする。実際に異形断面コイルばねを製造する際に行う疲労強度改善処理を実験用コイルばねに施す。コイル素線１の重なり具合によって発生する疲労強度改善度合の分布を調べる。具体的には、疲労強度改善処理を施す前後のコイル素線の断面周方向における表面応力分布をそれぞれ求め、その差異により疲労強度割合の分布を求める。なお、ここでは、実験により疲労強度改善度合の分布を調べる方法を採用したが、この他には、例えば、パソコンにおけるシミュレーションにより疲労強度割合を調べる方法も採用できる。【００４７】
次に、疲労強度改善処理による疲労強度改善度合の分布の実験データに応じて、有限要素法（ＦＥＭ）により、（１）式〜（４）式に用いるパラメータ値を最適化し、等疲労強度断面線に近づくようにコイル素線の縦断面輪郭線１０を設計する。【００４８】
最後に、最終的に設計された縦断面輪郭線１０（断面形状）を持つコイル素線１を実際にコイリング加工し、疲労強度改善処理を行って異形断面コイルばねを製造する。【００４９】
このように製造された本実施形態の異形断面コイルばねは、好ましくは自動車用マニュアルトランスミッションのクラッチダンパー又はオートマチックトランスミッションロックアップダンパーに使用される。【００５０】
（実施例）
本実施例の異形断面コイルばねのコイル素線１の 縦断面輪郭線（断面形状）１０は、図１に示す極座標系において、前記（１）式〜（４）式で表される。【００５１】
図１に示すように、本実施例の異形断面コイルばねのコイル素線１の縦断面輪郭線１０は、内周側部分１０１と外周側部分１０２とを備えている。また、外周側部分１０２は、二つの曲線部分１０２１と、その間に形成されたほぼ直線の直線部分１０２２とを備えている。【００５２】
また、本実施例では、前記（１）式〜（４）式を満たす縦断面輪郭線１０を有するコイル 素線１をコイリング加工し、一定条件のショットピーニング処理を行い、コイルばねを製造した。【００５３】
なお、コイリング加工の条件は、オイルテンパー線を用い、冷間にてコイリング成形を行い、さらにコイリング時の残留応力除去のため、４５０℃で均熱３０分以上の低温焼きなましを行うものであった。また、ショットピーニング処理の条件は、粒径φ０．６ｍｍ（ＨＶ５５０）にて３０分の１段ショットピーニング処理を行った後、ねじり降伏点を回復させるために、２２５℃で均熱１５分以上の低温焼きなましを行うものであった。【００５４】
各実施例に基づき、上記（１）式〜（４）式に係るパラメータである内側ｘ軸係数ｎｘｒ、内側ｙ軸係数ｎｙｒ、外側ｘ軸係数ｎｘｌ、外側ｙ軸係数ｎｙｌ及び中心オフセット係数Δｂが、コイル素線１の断面周方向の表面応力分布に及ぼす影響について検討した。【００５５】
（実施例１〜６）  
実施例１〜６では、前記（１）式〜（４）式において、外側ｘ軸係数ｎｘｌ、外側ｙ軸係数ｎｙｌ及び中心オフセット係数Δｂを固定し、内側ｘ軸係数ｎｘｒ、内側ｙ軸係数ｎｙｒを表１に示すように変化させて、異形断面コイルばねのコイル素線１の（内周側部分１０１）の 表面応力分布をパソコンでシミュレーションした（図４に示す）。なお、図４は、実施例１〜６のコイル素線１の縦断面輪郭線１０（内周側部分１０１）における、シミュレーションされた表面応力分布を示す。この表面応力分布は、コイリング加工した時点（ショットピーニング処理前）でのコイル素線１についてのものである。
【表１】
2009136514.tif 000003
【００５６】
図４に示す実施例１〜６から理解できるように、内側ｘ軸係数ｎｘｒを０．７〜０．９の範囲に、内側ｙ軸係数ｎｙｒを０．８〜１．０の範囲にすることにより、偏角θが１０°付近から４５°付近までの間に、断面周上における表面応力の所定の減少傾向が得られた。また、偏角θが４５°を過ぎてもほぼ平坦な曲線（表面応力分布）が得られた。特に、内側ｘ軸係数ｎｘｒを０．７〜０．８の範囲とし、かつ、内側ｙ軸係数ｎｙｒを０．９〜１．０の範囲とした実施例１〜４では、偏角θが１０°付近から４５°付近までの間において、偏角θが増加するにつれて表面応力が徐々に減少した。コイリング加工した時点でこのような表面応力分布を持つコイル素線１に対して、ショットピーニングなどの疲労強度改善処理を実施することにより、コイル素線１のコイル内周側部分において表面応力が周方向に不均等になることを有効に抑制することができ、したがって、周方向により均等な表面応力を加味した疲労強度割合を得ることができた（図２に 実線で示す）。【００５７】
即ち、ショットピーニング等の疲労強度改善処理による、コイル素線１の縦断面輪郭線１０の周方向における疲労強度の改善度合の差異（特に１０°＜θ＜４５°の範囲内）を予め考慮し、内側ｘ軸係数ｎｘｒ、内側ｙ軸係数ｎｙｒを用いて異形断面コイルばねの縦断面輪郭線１０（断面形状）を細かく操作することによって、周方向により均等な、表面応力を加味した疲労強度割合を有する異形断面コイルばねを設計することができた。よって、より均等かつ高い疲労強度を持つ異形断面コイルばねを製造することができた。また、本実施例の異形断面コイルばねの表面応力を加味した疲労強度割合の値は、図２に示すように、偏角θが１０°〜７０°の範囲内おいて、周方向にほぼ均等になっていた。【００５８】
（比較例１〜１１）  
以下、比較例として、内側ｘ軸係数ｎｘｒ、内側ｙ軸係数ｎｙｒを所定範囲外に設定した場合に、これらがコイル素線の断面周方向に沿った表面応力の分布に及ぼす影響について検討した。【００５９】
比較例１〜１１は、実施例１と基本的に同様であるが、内側ｘ軸係数ｎｘｒ、内側ｙ軸係数ｎｙｒの設定を所定 範囲外に変更した例である。なお、比較例１〜１１では、ｎｘｒ、ｎｙｒを表２に示すように変化させて、異形断面コイルばねのコイル素線１の（内周側部分１０１）の 表面応力分布をパソコンでシミュレーションした（図５に示す）。図５は、比較例１〜１１のコイル素線１の縦断面輪郭線１０（内周側部分１０１）における、シミュレーションされた表面応力分布を示す。
【表２】
2009136514.tif 000004
【００６０】
図５から理解できるように、比較例２〜９に示す異形断面コイルばねでは、コイル素線１の縦断面輪郭線１０の周方向（内側部分１０１）に沿って偏角θが０°〜２０°の範囲内において、表面応力の分布が増加傾向にある。このため、これらの異形断面コイルばねに対してショットピーニング処理を実施しても、表面応力を加味した疲労強度割合を周方向に有効に均等化することができず、等疲労強度（近似）断面線になり得ない。【００６１】
また、図５から理解できるように、比較例１、１０、１１に示す異形 断面コイルばねでは、コイル素線１の縦断面輪郭線１０の周方向（内側部分１０１）に沿って偏角θが１０°〜４５°の範囲内において、表面応力の分布が減少傾向にあるが、偏角θが４５°を過ぎると急激に上昇する傾向にあり、その度合いが大きい。このため、これらの異形断面コイルばねに対してショットピーニング処理を実施しても、表面応力を加味した疲労強度割合を周方向に有効に均等化することができず、等疲労強度（近似）断面線になり得ない。【００６２】
図５に示す比較例１〜１１から理解できるように、比較例２〜９では、偏角θが１０°付近からの表面応力の分布に低下傾向が見られないため、疲労強度改善処理後の表面応力を加味した疲労強度割合の均等化に不利である。また、比較例１、１０、１１では、偏角θが１０°付近から表面応力の分布は低下する傾向にあるが、４５°を過ぎると、急激に上昇する傾向になり、同様に疲労強度改善処理後の表面応力の均等化に不利である。【００６３】
さらに、内側ｘ軸係数ｎｘｒが０．７よりも小さいとき、偏角θが４５°を過ぎると表面応力が急激に上昇する傾向になりやすく、一方、内側ｘ軸係数ｎｘｒは０．９よりも大きいとき、偏角θが０°付近での表面応力を加味した疲労強度割合が下がり過ぎる傾向になりやすい。【００６４】
図５に示す比較例１〜１１と図４に示す実施例１〜６を比較してみると、  実施例１〜６の異形断面コイルばねの（内周側）表面応力分布は、偏角θが１０°付近から４５°付近までは所定の低下傾向になっており、そして４５°を過ぎても、急激に上昇する傾向にならないため、疲労強度改善処理後の表面応力を加味した疲労強度割合の均等化に有利であることが分かった。【００６５】
（実施例７〜９）
実施例７〜９は、基本的に実施例１と同様であり、更に内側ｘ軸係数ｎｘｒ、内側ｙ軸係数ｎｙｒを０．７５、１．０にそれぞれ固定し、中心オフセット係数Δｂの設定を変更した例である。【００６６】
実施例７〜９では、Δｂを表３に示すように変更させた上で、異形断面コイルばねのコイル素線１の（内周側部分１０１）の表面応力分布をパソコンでシミュレーションした（図６に示す）。なお、図６は、実施例７〜９のコイル素線１の縦断面輪郭線１０（内側周部分１０１）における、シミュレーションされた表面応力分布を示す。
【表３】
2009136514.tif 000005
【００６７】
図６から理解できるように、実施例７〜９の異形断面コイルばねでは、コイル素線１の縦断面輪郭線１０の周方向（内側）に沿って偏角θが１０°〜４５°の範囲内において、表面応力の分布は所定の減少傾向にある。また、偏角θが４５°付近の表面応力は０°付近の表面応力よりも低いことが分かる。このため、中心オフセット係数Δｂを所定の範囲に設定することにより、ショットピーニング処理により有効な表面応力を加味した疲労強度割合の向上を促進することができ、コイル素線１の縦断面輪郭線１０に対して、表面応力を加味した疲労強度割合を等疲労強度（近似）断面線になるように微調整することができる。【００６８】
（比較例１２、１３）
以下、Δｂを所定範囲外に設定してシミュレーションを行った比較例について説明する。【００６９】
比較例１２、１３は、実施例７〜９と基本的に同様であり、中心オフセット係数Δｂの設定を所定範囲外に変更した例である。【００７０】
比較例１２、１３では、Δｂを表４に示すように変更させた上で、異形断面コイルばねのコイル素線１の（内周側部分１０１）の表面応力分布をパソコンでシミュレーションした（図６に示す）。
【表４】
2009136514.tif 000006
【００７１】
図６から理解できるように、比較例１２、１３の異形断面コイルばねでは、コイル素線１の縦断面輪郭線１０の周方向（内側）に沿って偏角θが１０°〜４５°の範囲内において、表面応力の分布は所定の減少傾向が見られない。また、偏角θが４５°付近の表面応力は０°付近の表面応力よりも高いことが分かる。このため、この異形断面コイルばねでは、ショットピーニング処理による表面応力を加味した疲労強度割合の有効な向上にならず、等疲労強度（近似）断面線になり得ない。【００７２】
また、図６に示す実施例７〜９と比較例１２、１３を比較して理解できるように、中心オフセット係数Δｂを所定範囲内に調整することで、コイル素線１の縦断面輪郭線１０（断面形状）が調整され、表面応力曲線の傾き具合を細かく補正することができる。【００７３】
一方、中心オフセット係数Δｂは、０．３ＳＲを超えると、偏角θが４５°付近の表面応力が０°付近の表面応力よりも大きくなり、疲労強度改善処理後の表面応力を加味した疲労強度割合の均等化に不利である。【００７４】
（実施例１０〜１８）
実施例１０〜１８では、前記（１）式〜（４）式において、内側ｘ軸係数ｎｘｒ、内側ｙ軸係数ｎｙｒ及び中心オフセット係数Δｂを固定し、外側ｘ軸係数ｎｘｌ、外側ｙ軸係数ｎｙｌを表５に示すように変化させて、異形断面コイルばねの表面応力分布をパソコンでシミュレーションした（図７に示す）。なお、図７は、実施例１０〜１８の異形断面コイルばねの縦断面輪郭線１０の外周側部分１０２における、シミュレーションされた表面応力  分布を示す。
【表５】
2009136514.tif 000007
【００７５】
図７から理解できるように、実施例１０〜１８の異形断面コイルばねでは、コイル素線１の縦断面輪郭線１０の周方向において、外側ｘ軸係数ｎｘｌ、外側ｙ軸係数ｎｙｌは、縦断面輪郭線１０の外周側部分１０２の表面応力分布にさほど影響を与えないことが分かる。なお、ｎｘｌ、ｎｙｌを設定することにより、コイル素線の縦断面輪郭線１０の外周側部分１０２の形状を決定することができる。【００７６】
図７に示す実施例１０〜１８から理解できるように、外側ｘ軸係数ｎｘｌ、外側ｙ軸係数ｎｙｌを変化させることにより外周側の表面応力分布を微調整することができる。また、図３にも示したように、外側ｘ軸係数ｎｘｌ及び外側ｙ軸係数ｎｙｌを調整することにより、異形断面コイルばねのコイル素線１の縦断面輪郭線１０の外周側部分１０２の線形を曲線から直線或いは直線に近い線形に設定することができる。これにより、縦断面輪郭線１０の形状がコイル内周側１０１とコイル外周側１０２とで異なるコイル素線１となる。このため、このコイル素線１をコイルばね形状にコイリングする際に、コイル素線１の「コイル内周側になる」側と「コイル外周側になる」側とを簡単に識別することができ、異形断面コイルばねの生産効率が向上する。【００７７】
このように、内側ｘ軸係数ｎｘｒ、内側ｙ軸係数ｎｙｒ及び（原点の）中心オフセット係数Δｂを所定の範囲で適宜に設定することにより、コイル素線１の縦断面輪郭線（断面形状）の内周側部分１０１を細かく調整することができる。また、外側ｘ軸係数ｎｘｌ、外側ｙ軸係数ｎｙｌ及び中心オフセット係数Δｂを所定の範囲で適宜に設定することにより、コイル素線１の縦断面輪郭線１の外側部分１０２を細かく調整することができる。これにより、本実施例の異形断面コイルばねのコイル素線１の断面周方向に、より均等かつ高い疲労強度を有することができ、コイル内周側における表面応力が高くなることによる折損の発生が有効に抑制され、コイルばねの疲労寿命が長くなる。
【産業上の利用可能性】
【００７８】
本発明の異形断面コイルばねは、自動車用マニュアルトランスミッションのクラッチダンパー又はオートマチックトランスミッションロックアップダンパーなどに好適に用いられる。
【図１】
2009136514.tif 000008
【図２】
2009136514.tif 000009
【図３】
2009136514.tif 000010
【図４】
2009136514.tif 000011
【図５】
2009136514.tif 000012
【図６】
2009136514.tif 000013
【図７】
2009136514.tif 000014
【図８】
2009136514.tif 000015
【図９】
2009136514.tif 000016
【国際調査報告】
2009136514.tif 000017
2009136514.tif 000018
2009136514.tif 000019
2009136514.tif 000020